СПОСОБ ПОЛУЧЕНИЯ ФТОРСОДЕРЖАЩЕГО ПОЛИМЕРА, ВОДНАЯ ДИСПЕРСИОННАЯ ЖИДКОСТЬ И КОМПОЗИЦИЯ ФТОРСОДЕРЖАЩЕГО ПОЛИМЕРА

1. Способ получения фторированного полимера, который включает полимеризацию, по меньшей мере, одного фторированного мономера, выбираемого из тетрафторэтилена, хлортрифторэтилена и винилиденфторида, в водной среде в присутствии первого полимера, имеющего звенья на основе соединения, представленного следующей формулой (1):
1
2
CXY=CR-L-R (1),
1
2
2
2
2
1-3
1-6
1-6
1-6
где X и Y каждый независимо представляют собой атом водорода, атом галогена или метильную группу, R представляет собой атом водорода, атом галогена или C-алкильную группу, L представляет собой -CO-O-*, -O-CO-* или -O-, при условии, что * означает положение связывания с R, и R представляет собой циклическую алкильную группу, одновалентную ароматическую углеводородную группу или линейную C-алкильную группу, при условии, что линейная C-алкильная группа в качестве R может иметь простой эфирный атом кислорода в углерод-углеродной связи, и атом водорода в циклической алкильной группе, одновалентной ароматической углеводородной группе или линейной C-алкильной группе в качестве R может быть заменен атомом галогена.
2. Способ получения по п. 1, в котором количество первого полимера составляет от 0,0001 до 1,0 мас.ч. на 100 мас.ч. водной среды.
3. Способ получения по п. 1 или 2, в котором первый полимер, присутствующий в водной среде, содержит частицы, имеющие объемный 50%-ный кумулятивный размер частиц от 10 до 1000 нм.
4. Способ получения по любому из пп. 1-3, в котором первый полимер представляет собой полимер, полученный полимеризацией соединения, представленного приведенной выше формулой (1), с использованием водорастворимого инициатора полимеризации в количестве от 0,1 до 5,0 моль на моль соединения, представленного формулой (1).
5. Способ получения фторированного полимера, который включает полимеризацию соединения, представленного следующей формулой (1), в водной среде с получением водной среды, в которой присутствует первый полимер, и затем полимеризацию, по меньшей мере, одного фторированного мономера, выбираемого из тетрафторэтилена, хлортрифторэтилена и винилиденфторида, в водной среде, в которой присутствует первый полимер, с получением фторированного полимера:
1
2
CXY=CR-L-R (1),
1
2
2
2
2
1-3
1-6
1-6
1-6
где X и Y каждый независимо представляют собой атом водорода, атом галогена или метильную группу, R представляет собой атом водорода, атом галогена или C-алкильную группу, L представляет собой -CO-O-*, -O-CO-* или -O-, при условии, что * означает положение связывания с R, и R представляет собой циклическую алкильную группу, одновалентную ароматическую углеводородную группу или линейную C-алкильную группу, при условии, что линейная C-алкильная группа в качестве R может иметь простой эфирный атом кислорода в углерод-углеродной связи, и атом водорода в циклической алкильной группе, одновалентной ароматической углеводородной группе или линейной C-алкильной группе в качестве R может быть заменен атомом галогена.
6. Способ получения по п. 5, в котором водная среда, в которой присутствует первый полимер, представляет собой водную среду, которую используют для получения первого полимера и в которой, следовательно, присутствует первый полимер.
7. Способ получения по п. 5 или 6, в котором соединение, представленное приведенной выше формулой (1), полимеризуют с использованием водорастворимого инициатора полимеризации в количестве от 0,1 до 5,0 моль на моль соединения, представленного формулой (1).
8. Способ получения по любому из пп. 5-7, в котором количество первого полимера, присутствующего во время полимеризации фторированного мономера, составляет от 0,0001 до 1,0 мас.ч. на 100 мас.ч. водной среды.
9. Водная дисперсия фторированного полимера, содержащая водную среду, частицы, содержащие фторированный полимер, имеющий звенья на основе, по меньшей мере, одного фторированного мономера, выбираемого из тетрафторэтилена, хлортрифторэтилена и винилиденфторида, и имеющие объемный 50%-ный кумулятивный размер частиц от 20 до 3000 нм, и первый полимер, имеющий звенья на основе соединения, представленного следующей формулой (1), находящийся в виде частиц в водной среде или находящийся в частицах, содержащих фторированный полимер:
1
2
CXY=CR-L-R (1),
1
2
2
2
2
1-3
1-6
1-6
1-6
где X и Y каждый независимо представляют собой атом водорода, атом галогена или метильную группу, R представляет собой атом водорода, атом галогена или C-алкильную группу, L представляет собой -CO-O-*, -O-CO-* или -O-, при условии, что * означает положение связывания с R, и R представляет собой циклическую алкильную группу, одновалентную ароматическую углеводородную группу или линейную C-алкильную группу, при условии, что линейная C-алкильная группа в качестве R может иметь простой эфирный атом кислорода в углерод-углеродной связи, и атом водорода в циклической алкильной группе, одновалентной ароматической углеводородной группе или линейной C-алкильной группе в качестве R может быть заменен атомом галогена.
10. Водная дисперсия фторированного полимера по п. 9, которая содержит частицы, содержащие фторированный полимер, в количестве от 1,0 до 50,0 мас.ч. на 100 мас.ч. водной среды.
11. Водная дисперсия фторированного полимера по п. 9 или 10, которая содержит частицы первого полимера в количестве от 0,0001 до 1,0 мас.ч. на 100 мас.ч. водной среды.
12. Водная дисперсия фторированного полимера по любому из пп. 9-11, которая содержит частицы первого полимера в количестве от 0,001 до 5,00 мас.ч. на 100 мас.ч. частиц, содержащих фторированный полимер.
13. Водная дисперсия фторированного полимера по любому из пп. 9-12, в котором частицы первого полимера представляют собой частицы, имеющие объемный 50%-ный кумулятивный размер частиц от 10 до 1000 нм.
-1
14. Полимерная композиция, которая содержит первый полимер, имеющий звенья на основе соединения, представленного следующей формулой (1), и фторированный полимер, имеющий звенья на основе, по меньшей мере, одного фторированного мономера, выбираемого из тетрафторэтилена, хлортрифторэтилена и винилиденфторида, и которая имеет пик, полученный от звеньев на основе соединения, представленного следующей формулой (1), в интервале от 1500 до 1800 см в инфракрасном спектре поглощения:
1
2
CXY=CR-L-R (1),
1
2
2
2
2
1-3
1-6
1-6
1-6
где X и Y каждый независимо представляют собой атом водорода, атом галогена или метильную группу, R представляет собой атом водорода, атом галогена или C-алкильную группу, L представляет собой -CO-O-*, -O-CO-* или -O-, при условии, что * означает положение связывания с R, и R представляет собой циклическую алкильную группу, одновалентную ароматическую углеводородную группу или линейную C-алкильную группу, при условии, что линейная C-алкильная группа в качестве R может иметь простой эфирный атом кислорода в углерод-углеродной связи, и атом водорода в циклической алкильной группе, одновалентной ароматической углеводородной группе или линейной C-алкильной группе в качестве R может быть заменен атомом галогена.
15. Полимерная композиция по п. 14, в котором содержание первого полимера составляет от 0,001 до 5,00 мас.ч. на 100 мас.ч. фторированного полимера.